Brevet FR2762321A1 — publié le 19981023

La présente invention se rapporte à une matrice contenant de la poudre fine de jade du type néphrite comme composant principal. Plus particulièrement, la présente invention se rapporte à la matrice contenant de la poudre fine de jade du type néphrite d'une microstructure fibreuse tissée de très fine combinaison du type trémolite cryptocristallinne. En utilisant la matrice, on peut préparer une grande variété d'articles dans le domaine des articles médicaux, des ustensiles, des équipements pour les temps de loisir, des récipients, des articles pour l'intérieur, des articles pour l'agriculture, des articles industriels, des articles de pêche, des articles pour le trafic, des articles de transport, des équipements pour le sport, des instruments électroniques, des instruments à précision ou analogues. Les articles produits avec la matrice peuvent présenter d'excellents effets de traitement des symptômes pathologiques (maux de tête, sensation d'engourdissement, indigestion, insomnie ou analogues), d'élimination des impuretés (comme les métaux lourds), d'amélioriation de la qualité de l'eau, favorisant la croissance des plantes en vertu des propriétés inhérentes du jade du type néphrite. Comme on le sait généralement, le jade est subdivisé en jadéite et jade du type néphrite. La jadéite appartient à la famille des pyroxènes et elle a un système monoclinique comprenant de l'acide silicique, de l'oxyde d'aluminium et de la soude. C'est une masse intime et sa dureté est comparable à celle du cristal. Elle est transparente ou translucide de couleur noire, bleu vert ou verte. Les gens appellent usuellement la jadéite "le jade". Le jade du type néphrite est une matière inorganique ayant un système monoclinique d'inosilicates. La qualité du jade du type néphrite est déterminée par la structure fine et plus la fibre est fine plus la qualité est bonne. Selon la littérature allemande [Mauda Palmer Die Verborgene, "KRAFF der KRISTALLE und der EDELSTEINE"], les deux minerais différents, jadéite et jade du type néphrite, comprennent tous deux du silicium et de l'oxygène, comme la plupart des autres pierres précieuses. Cependant, la jadéite est formée de cristaux granulaires alors que le jade du type néphrite se compose de nombreux cristaux et agrégats de microparticules ayant une structure fibreuse ressemblant à des cheveux. En particulier, le jade du type néphrite comprend trois éléments, Ca, Fe et Mg, qui sont bons pour le corps humain alors que la jadéite contient des composants de sodium et d'aluminium. Ainsi, il a été récemment rapporté que le jade du type néphrite, quand il s'attache au corps, produit un effet considérable pour le traitement de l'hypertension, du diabète, des troubles du système circulatoire, des maladies cardiaques et des troubles des reins. Un classique de la médecine orientale, "Treasures in oriental medicine" décrit que l'on peut ajouter du jade à de la liqueur de riz noire pour modifier la liqueur en eau et que l'absorption de poudre de jade à une grandeur identique aux grains de sésame est bonne pour l'évacuation des matières résiduelles. Il décrit également que si l'on fait cuire de la poudre de jade (1 partie en volume), du riz (1 partie en volume) et de la rosée blanche (1 partie en volume) en riz dans un récipient en cuivre, la poudre de jade devient de l'eau (ce que l'on appelle liquide de jade, "l'eau de jade du devin"). "Plants of Devine Agriculture", "Plants of Tang Age" et "List of Basic Plants" décrivent que l'absorption de poudre de jade a une grandeur ressemblant à des grains de sésame enrichit cinq viscères et six entrailles et permet l'évacuation complète des matières résiduelles. De plus, cela est efficace pour le système digestif en retirant la chaleur de l'estomac et cela est bon pour le traitement de l'asthme bronchique, de la fièvre corporelle et des sensations de lourdeur dans la cage thoracique ainsi que de la soif. Quand de la poudre de jade est absorbée pendant longtemps, le corps devient facile et léger, le fonctionnement des poumons est amélioré, la production de la voix par les cordes vocales devient plus facile. De même, cela est bon pour la gorge, la nutrition des cheveux, les fonctions des cinq viscères et des six entrailles et le traitement des maladies nerveuses comme le stress. En outre, les composants du jade du type néphrite révèlent d'excellentes fonctions dans le corps sans effet secondaire. Par exemple, l'absorption de poudre de jade blanc est bonne pour la tension ou les crampes musculaires et un frottement avec du jade du type néphrite sur la peau blessée pendant plusieurs jours retire la cicatrice. Cependant, comme le jade du type néphrite n'existe pas en une grande quantité dans la nature, son utilisation est restreinte aux ornements personnels de joaillerie, comme des colliers, des bagues, des bracelets ou analogues, malgré les fonctions médicales excellentes bien connues. De plus, le traitement du jade du type néphrite nécessite des efforts délicats d'experts ayant beaucoup d'expérience et le jade du type néphrite est économiquement désavantageux, ayant un prix très élevé, donc le développement en tant qu'articles généraux dans la pratique, utilisant du jade de type néphrite, est intensément nécessaire. Les présents inventeurs ont fait attention aux excellents effets médicaux du jade du type néphrite et l'ont intensément étudié depuis de nombreuses années et par suite on trouvé le fait que le produit (articles pour l'agriculture, articles industriels, articles de pêche, articles médicaux, produits électroniques, instruments de précision, génie civil et construction) fait de (ou comprenant) poudre de jade du type néphrite de trémolite cryptocristalline de a180 comme composant efficace par un procédé conventionnel de moulage offre des activités d'élimination des métaux lourds, d'élimination des odeurs gênantes, favorisant la croissance des plantes, améliorant la qualité de l'eau ainsi qu'améliorant les propriétés physiques du produit lui-même, pour aboutir à l'invention. Ainsi, la présente invention a pour objet de procurer une nouvelle matrice ayant d'excellents effets médicaux et physiques du fait des propriétés inhérentes du jade du type néphrite (poudre) lors d'une application à des ustensiles comme de la vaisselle, des produits pour les sports ou le loisir, des articles pour l'agriculture comme le jardinage, des articles de pêche comme des casiers à poissons, des articles de trafic comme des composants d'automobiles, des articles de transport, des films pour l'emballage des aliments, des articles médicaux comme des parties de lunettes, des instruments électroniques comme des pièces électriques et électroniques. Un autre objet de l'invention est de rendre maximale l'utilisation de la poudre de jade du type néphrite qui est un reste ou un résidu de l'exploitation minière ou du traitement minutieux des ornements en jade de néphrite. L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple illustrant plusieurs modes de réalisation de l'invention et dans lesquels: - la figure 1 montre la structure cristalline d'une matrice selon la présente invention (Exemple 1) par Microscope Electronique à Balayage (SEM); - la figure 2 est une photographie au SEM de soie non traitée avec du jade du type néphrite-eau; - la figure 3 est une photographie au SEM de soie traitée avec du jade du type néphrite-eau qui contient une matrice selon la présente invention (Exemple 1); - la figure 4 montre le changement d'activité d'animaux (souris) après administration de jade du néphrite-eau qui contient une matrice selon la présente invention (Exemple 1); - la figure 5 montre le changement de volume du milieu de culture entier pour la mise en culture de Digitalis lanata (Exemple Expérimental 9); - la figure 6 montre le changement du volume des cellules (Exemple Expérimental 9) de Digitalis lanata; - la figure 7 montre le changement de poids des organismes biologiques de la cellule (Exemple Expérimental 9); - la figure 8 montre le changement du poids sec des cellules (Exemple Expérimental 9); - la figure 9 montre le changement du pH du milieu de culture pour Digitalis lanata (Exemple Expérimental 9); - la figure 10 montre le changement du pH du milieu de culture après avoir ajouté de la poudre de jade du type néphrite (Exemple Expérimental 9); - la figure 11 montre la condition de l'instrument analytique (Exemple Expérimental 9); et - la figure 12 montre la sortie des résultats de l'analyse (Exemple Expérimental 9). Selon la présente invention, une grande variété d'articles sont faits d'une matrice contenant 5-100 % en poids de poudre de jade du type néphrite ayant de préférence une grandeur de particules de maille 100 350, par un procédé général de moulage. La poudre de jade du type néphrite de la matrice a été dispersée de façon homogène dans les articles moulés pour présenter les effets du jade du type néphrite ainsi que pour améliorer les propriétés physiques des articles. Dans la présente invention, chaque article peut être une variété d'articles non restreints qui nécessitent d'y mélanger de la poudre de jade du type néphrite. Dans la description, bien que l'explication soit donnée en se référant à des articles en plastique contenant du jade du type néphrite comme composant principal, on comprendra que la matrice de la présente invention n'est jamais restreinte aux matières plastiques. La matrice peut être sous la forme d'un mélange en poudre, d'une composition de résine synthétique, de verre synthétique ou d'une masse solide. Les résines synthétiques thermoplastiques en tant que matière première des matières plastiques décrites dans la description comprennent le chlorure de polyvinyle (PVC), l'acétate de polyvinyle (PVAC), l'alcool polyvinylique (PVA, PVAL), le polyvinyl acétal, le polyvinyl formal (PVFM), le polyvinyle butyral (PVB), le chlorure de polyvinylidène (PVDC), un copolymère de chlorure de polyvinylidène - chlorure de polyvinyle, le polyéthylène (PED), le polypropylène (PP), le polystyrène (PS), un copolymère de styrène- butadiène (SB, HIPS), une mousse de polystyrène (EPS, FS), un copolymère d'acrylonitrile - styrène (AS, SAN), un copolymère d'acrylonitrile - butadiène - styrène (ABS), un copolymère d'éthylène - acétate de vinyle (EVA), un ionomère, un polycarbonate (PC), du polyvinyl éther - polyvinyl méthyl éther, de la polyvinylcétone, du polytétrafluoroéthylène (PTFE), du polytrifluorochloro-éthylène (PCTFE), du fluorure de polyvinyle, du fluorure de polyvinylidène, un copolymère de tétrafluoroéthylène hexafluoropropylène, du polyamide (PA, Nylon), du polyacrylamide, du polyacrylonitrile (AN), du polyester, du téréphtalate de polyéthylène (PET), du térephtalate de polybutyrène (PBT), du polyacétal, du polyoxyméthylène (POM), de l'oxyde de polyéthylène, de l'oxyde de polyphénylène (PPO), du polyacrylate (= ester polyacrylique), du polyméthacrylate (= ester polyméthacrylique), du polyréthane (PUR.AU.EU), du sulfure de polyphénylène (PPS), de la polysulfone (PSU), du polyméthacrylonitrile, ou analogues. Les résines synthétiques thermodurcissables comprennent phénolformaldéhydre (PF), urée - formaldéhyde (UF), mélamine - formaldehyde (MF), polyester insaturé (UP), polydiallyl phtalate (PDAP, DAP), aniline formaldéhyde, époxy (EP), furane, xylène - formaldéhyde, sulfonamide formaldéhyde, silicone (SI), mousse de polyuréthane, résine de formaldéhyde, résine de cétone ou analogues. Les produits de résine synthétique faits de la matrice de la présente invention peuvent s'appliquer à une grande variété d'ornements personnels comme des colliers, des bracelets, des bagues ou analogues, ainsi que des ustensiles comme du matériel de table. Les produits faits de la matrice de la présente invention peuvent être préparés, dans le cas de la préparation des plastiques sous la forme d'un film en plastique (usage industriel, usage pour l'agriculture), d'un morceau de plastique, d'un panneau supérieur en plastique, d'une barre en plastique, d'un tuyau et d'un profilé, de cuir plastique, d'une bande de convoyeur en plastique, d'un papier mural en vinyle, d'une matière première de plastique recyclé (phase en poudre), d'autres produits primaires en forme de plastique, et on peut les appliquer, dans le cas de la préparation des produits moulés en mousse de plastique, pour du polystyrène en mousse (styrofooam etc.), et des produits moulés en mousse industrielle (comprenant des produits durs et mous). Pour les produits moulés en plastique renforcé, le plastiques comprenant des pièces de machine en plastique (en ajoutant une matière spéciale et durable de renforcement), et d'autres produits moulés en plastique renforcé peuvent être produits et pour les produits de mise en forme den plastique industriel, des pièces en plastique pour machines électriques et électroniques des pièces d'autocar en plastique, des coffrets en plastique pour appareils domestiques (coffrets pour téléviseur., audio ou machine à coudre), des meubles en plastique et autres pièces de machines industrielles en plastique (plastiques purs) peuvent également être produits. De même, des produits en plastique à usage domestique comme une table en plastique et du matériel de cuisine (matériel de table, assiette, coupe, couteau, cuillère et ainsi de suite), des articles en plastique pour l'hygiène et comestiques (lavabo, baignoire, boîte à savon, poubelle, ainsi de suite), des boutons en plastique, des accessoires en plastique et autres produits moulés domestiques en plastique peuvent être préparés et des récipients d'emballage moulés en plastique comme des boîtes en plastique (boîte à poisson etc.,), une bouteille en plastique ou récipients similaires et autres récipients d'emballage en plastique peuvent être produits. En effet, les produits moulés faits de la matrice de résine synthétique de la présente invention peuvent être préparés sous la forme de divers produits selon la classification basée sur la matière première de résine synthétique comme suit. PE: bouteille, tube, gainage de câble, emballage d'aliments, film et tuyau PS: poupée, articles pour la cuisine, vaisselle, matériaux isolants, matériaux d'emballage, fournitures de bureau et pièces pour industries en rapport comme autocar, électriques et électroniques PP: conteneur, tuyau, film, cuir artificiel et pièces pour autorcar AS: matériel de cuisine, pièces pour téléphone et tuyau PVC: tuyau, film, bouteille, poupée, disque, conteneur pour aliments et gainage de câble Acryl: lentilles optiques, fournitures pour autocars et plaque de protection pour téléviseur PA: palier, tuyaus flexibles et film PC: pièces électriques Résine fluorée: joint et revêtements pour poële à frire Polyester: divers ressorts (plaque élastique) usage pour insert en métal et palier de roulement PF: pièces pour téléphone, articles électriques, coupe et poignée de voiture UF: bouton, appareil d'éclairage, horloge, conteneur, vaisselle, et boîtier pour radio MF: baignoire, bouton, casque de sécurité et matériel de table Polyester insaturé: pièces pour avion, résevoir de combustible, tuyau, carrosserie de voiture, casque et canne à pêche EP: pièces pour autocar, pièces électriques et fournitures médicales PDAP: pièces électriques, panneaux terminaux et panneaux de microrupteurs PUR: gainage de câble et caoutchouc SI: ruban, agent de décollage et agent démoussant Furane: plaque stratifiée et matériaux pour isolement électrique Xylène: articles moulés en plaque stratifiée Aniline: articles pour l'isolement électrique et plaque stratifiée De plus, ABS, une résine de bonne qualité qui est placée entre la résine courante et la matière plastique technique, pour produire un matériau de finissage extérieur pour des articles électriques et électroniques et des pièces d'autocar ainsi qu'un téléphone, une radio, des jouets, des poupées, et dans le domaine de l'agriculture, une protection des poulaillers contre le refroidissement, un agent libérant le grain, d'une dégradation par la vermine, une serre en vinyle et un pot pour planter les arbres, dans le domaine de la pêche, un conteneur, des algues artificielles et des articles de pêche (corde, filet de pêche, élément flottant), dans le domaine alimentaire, récipient et emballage pour aliment, dans le domaine médical, vaisseau sanguin, oesophage, urètre, urétère et articulation utilisés à l'intérieur du corps, et dents, yeux, nez, oreille et peau utilisés à l'extérieur du corps, ainsi que seringue et couches, dans le domaine pharmaceutique, granules avec enrobage et comprimés, dans le domaine acoustique, agent d'insonorisation et agent anti-vibration, dans le domaine optique, lunettes, lentilles de contact, verres de sécurité, lunettes de soleil et pièces de celles-ci, dans le domaine textile, non tissé, tapis et imperméable, dans le domaine du papier, papier traité PE et papier en mousse plastique (papier ps), dans le domaine de fournitures de bureau, équipement tel que bureau et chaise, matériel d'écriture comme stylo à bille, dans le domaine des articles domestiques, vaisselle, comme planche de cuisine, station de lavage et plat, fournitures de table, et articles pour bébés, comme poupée, jouet et biberon ainsi que panier, boîte pour légumes et articles pour salle de bains, dans le domaine des sports, bateau, voiture de sport, patin, raquette de tennis et gants de golf, dans le domaine des machines, bras axial, patin de frein ou analogue, dans le domaine du vol, ailes (principale, arrière, d'assistance) fuselage, fenêtre, tableau de bulletin et verre de sécurité, dans le domaine de la navigation, bateau, encadrement de hublot, hublot, porte de cabine, dans le domaine des autocars et des véhicules, verre de sécurité, pare-chocs, matériel adiabatique pour carrosserie de voiture et coussin en mousse pour feuille, dans le domaine des communications, téléphone, panneau de commutation et boîtier terminal pour le téléphone, dans le domaine électronique, semi-conducteur organique, dans le domaine électrique, ventilateur électrique, machine à laver, télévision, radio, réfrigérateur et outils pour la coiffure, dans le domaine de la construction, matériaux de finissage à l'intérieur et l'extérieur, comme un matériau pour plafond, un matériau pour mur, un matériau pour plancher, des tuiles et des panneaux pour véranda, dans le domaine des travaux de génie civil, des mélanges (par exemple ciment), plaque de protection pour l'eau et plantation des arbres dans le désert, dans les domaines de l'information et de l'impression, type résine synthétique, réimpression résine synthétique, moule électrique résine synthétique et bande magnétique, dans le domaine de l'énergie atomique, récipient réactionnel et divers matériaux de revêtement, dans le doamine du développement spatial, réservoir de stockage pour l'hydrogène liquide et l'oxygène liquide, et dans le domaine des conteneurs d'emballage, conteneur en plastique et autre film plastique. Le procédé de moulage pour la matrice de résine synthétique selon la présente invention est une méthode bien connue, et elle suit les méthodes décrites dans le Tableau ci-dessous. Tableau Moulage par injection (résine thermoplastique) Moulage à la presse (résine thermodurcissable) Moulage par transfert (résine thermodurcissable) Matières premières Moulage par extrusion (résine thermoplastique) pour la Moulage par souflage (résine thermoplastique) résine synthétique Moulage sous vide (résine thermoplastique) Moulage par compression (film de résine thermoplastique) Moulage en mousse (résine thermoplastique) Moulage par dépôt (résine thermoplastique) La grandeur des particules de la poudre de jade du type néphrite utilisée dans la préparation de la matrice selon la présente invention peut être sélectionnée en considérant la forme et l'utilisation de l'article moulé. En général, on utilise de préférence de la poudre de jade du type néphrite ayant une grandeur de particule dee maille 100 - 350. Si la forme de l'article moulé est compliquée ou s'il faut une meilleure ductilité, par exemple, dans le cas o l'article a une petite épaisseur, on utilise de préférence des particules plus fines (maille environ 250 - 350) alors que de la poudre de maille 100 - 500 peut être ajoutée afin de préparer un article moulé d'utilisation générale. Si la grandeur des particules est plus élevée que cette gamme, cela est désavantageux parce que la rugosité de surface de l'article augmente alors que si la grandeur des particules est plus faible que cette gamme, des difficultés se présentent dans la pulvérisation. La quantité de jade de néphrite que l'on ajoute aux matières premières (résine) des articles est de manière souhaitable de 5 - 15 %. Si la quantité est inférieure à 5 %, l'effet du jade du type néphrite ne peut être attendu. Plus la quantité est importante, d'autant meilleur sera l'effet du jade de néphrite. Cependant, si la quantité est au-delà de la gamme, les propriétés de la résine comme matière première (en particulier sa ductilité) diminuent ce qui rend l'article cassant, l'aptitude à l'écoulement au moulage est abaissée et cela augmente le prix du produit, étant donné le prix élevé du jade du type néphrite. La poudre de jade du type néphrite utilisée dans la présente invention peut provenir de la pierre qui reste du jade du type néphrite après avoir fabriqué les produits de bijoux personnels, récipients ou sculpture afin d'abaisser le prix de production pour améliorer l'économie. En utilisant la matrice, on peut obtenir une grande variété d'articles pour un usage pratique qui ont les propriétés inhérentes du jade du type néphrite à un prix bien plus faible que celui des produits obtenus du jade du type néphrite lui-même. En outre, les produits faits de la matrice de la présente invention ont de meilleures propriétés mécaniques ou thermiques (comme la résistance à la chaleur, la résistance à la traction, la résistance à la compression, etc), en comparaison avec ceux ne contenant pas de jade du type néphrite. La poudre de jade du type néphrite utilisée dans la présente invention est de la trémolite cryptocristalline de c180, ayant la composition montrée au Tableau 1 qui suit. Tableau 1: Résultats de l'analyse semi-quantitative de la poudre de jade du type néphrite utilisée dans la présente invention (%) Silicium 34 Etain 0,024 Magnésium 10 Béryllium 0,00072 Calcium 4, 9 Argent 0,0013 Fer 0,23 Titane 0,0038 Aluminium 0,16 Nickel 0,0028 Cuivre 0,17 Chrome 0,0030 Cobalt 0,046 Autre élément 0 Manganèse 0,14 La préparation des produits de résine synthétique qui contiennent de la poudre de jade du type néphrite selon la présente invention ainsi que les effets démontrés par les produits seront décrits en plus de détail en se référant aux Exemples suivants. Exemple 1 De la poudre de jade du type néphrite (10 parties en poids) pulvérisée à une maille 150 de grandeur de particule a été mélangée à 90 parties en poids de polyéthylène, type de résine thermoplastique. Le mélange a été injecté dans un moule à injection à travers la trémie et chauffé à 100 - C pour le presser dans le moule tout en augmentant la ductilité. Des articles moulés de divers types (une variété de récipients comme de la vaisselle, des ornements personnels, comme des colliers, des bracelets ou des bagues et autres ornements) ont été obtenus après refroidissement du moule. ExemDle 2 De la poudre de jade du type néphrite (10 parties en poids) pulvérisée à une maille 150 de grandeur de particule a été mélangée à 90 parties en poids de polyéthylène. Le mélange a été injecté dans un moule d'injection et chauffé à à 45 C pour le presser dans le moule tout en augmentant la ductilité en utilisant un bélier. Des articles moulés de divers types (vaisselle, tasses à thé, ornements, colliers, bracelets, bagues ou boucles d'oreilles) ont été obtenus. ExemDle 3 De la poudre de jade du type néphrite (10 parties en poids) pulvérisée à une maille 300 de grandeur de particule a été mélangée à 90 parties en poids de polyéthylène. Le mélange a été injecté dans un moule d'injection et chauffé à à 45 C pour le presser dans le moule tout en augmentant la ductilité, en utilisant un bélier. Des articles moulés de divers types tels que de la vaisselle, des tasses à thé, des ornements, des colliers, des bracelets, des bagues ou des boucles-d'oreilles ont été obtenus. Les produits de résine synthétique préparés comme décrit ci-dessus ont une grande résistance à la chaleur et une grande résistance à l'impact. En outre, si on les utilise comme vaisselle, la fraîcheur des aliments peut être maintenue pendant plus longtemps en vertu des rayons infrarouges lointains produits par le jade du type néphrite. De plus, dans le cas o l'on maintien les ornements de la présente invention sur le corps humain, certains effets thérapeutiques apparaissent dans le corps (voir Exemples Expérimentaux ci-dessous). Exemple Expérimental 1 Celui-ci est pour examiner s'il y a du plomb, des métaux lourds ou autres matières toxiques dans la poudre de néphrite utilisée dans la préparation de la matrice de la présente invention. Tableau 2 (Test pour la teneur en plomb) Echantillon Poudre de jade du type néphrite Méthode expérimentale Analyse par absorption atomique Résultats Non détecté Tableau 3 (Test pour métaux lourds) Echantillon Poudre de jade du type néphrite Méthode expérimentale USP 23 Résultats Non détecté Tableau 4 (Test pour la dissociation des matières inorganiques) Echantillon Poudre jade du type néphrite Méthode expérimentale L'échantillon (environ 10Og) a été extrait avec 1 litre d'eau dans un autoclave et l'extrait a été analysé Résultats Liste donnée ci-après Matière analysée Résultat (ppm) limite (ppm) de détection As ND 0,05 Ba ND 0,20 Cd 0,006 0,005 Cl ND 1 Cr ND 0,01 Cu ND 0,05 Fe ND 0,10 Pb ND 0,05 Mn ND 0,02 Hg ND 0, 0005 NO3 ND 0,1 Se ND 0,05 Ag ND 0,01 So4 1,85 1 Zn ND 0,01 ND = non détecté ou concentration plus basse que la limite de détection Comme cela est montré par les résultats expérimentaux ci-dessus, la poudre de jade du type néphrite utilisée dans la préparation de la matrice de la présente invention ne contient aucune matière présentant une toxicité pour le corps humain comme du plomb, des métaux lourds ou d'autres matières. Ainsi, les articles préparés dans la présente invention sont sûrs s'ils sont utilisés pour de la vaisselle. Exemple Expérimental 2 La coupe de test (préparée selon l'Exemple 2) et la coupe témoin (faite de polyéthylène) ont été remplies de lait homogénéisé Qualité A et on a laissé reposer pendant 48 heures à température ambiante. Alors, le lait a été soumis à analyse. Les résultats sont montrés au Tableau 5 ci-dessous. Tableau 5 Tests Coupe témoin Coupe de test Bactéries coliformes Absentes/ml Absentes/ml Lactobacillus 45000 cfu/ml 37000 cfu/ml Compte levures et 310 cfu/ml 280 cfu/ml moisissures Compte plaque standard plus de 3 x 106 cfu/ml plus de 3 x 106 cfu/ml Conclusions: le nombre de microorganismes qui sont nocifs pour le corps humain était réduit. Exemple Expérimental 3 De l'eau de tuyauterie a été purifiée par un filtre rempli de la matrice préparée à l'Exemple i et l'effet de l'eau traitée au jade obtenue sur la croissance du ver à soie et la qualité de la soie produite a été étudié (voir Figures 1-3). Matériels et méthodes 1. Variété du ver à soie: ver à soie à germe blanc 2. Période de croissance: Novembre à Décembre 3. Méthode de croissance: température constante et humidité constante, alimenté avec des feuilles de mûrier pendant toutes les mues 4. Nombre de vers à soie: groupe témoin: 150 (x2 répétitions) groupe traité: 130 (x2 répétitions) 5. Traitement: groupe témoin: des feuilles de mûrier pulvérisées d'eau distillée sont données groupe traité: des feuilles de mûrier pulvérisées d'eau traitée avec du jade sont données moment du traitement des vers à soie: en partant de la deuxième mue. Tableau A: Résultats d'élevages accompli avec le traitement de l'eau à la poudre de jade Nombre de Période Période pourcentage réplication larves larvaire de larvaire pupation examinées la 5ème mue totale jour/h jour/h % indice 1 150 7,07 23,07 91,3 Témoin 2 150 7,07 23,07 76, 6 moyenne 150 7,07 23,07 84,0 100 1 130 7,15 23,15 74,1 Traitement 2 130 7,15 23,15 68,2 moyenne 130 7,15 23,15 71,2 85 Rendement Poids un Poids enve- Pourcentage réplication cocons seul cocon loppe cocon enveloppe cocon 1 (kg indice g indice cg indice % indice 10.000) 1 17,9 2,08 43,0 20,7 Z Témoin 2 15,0 1,96 39,0 19,9 moyenne 16,5 100 2,02 100 41,0 100 20,3 100 Trai- 1 16,2 2,14 44,0 20,6 tement 2 14,6 2,14 45,0 21,0 moyenne 15,4 93 2,14 106 44,5 109 20,8 102 Tableau B: Performances de l'élevage du cocon avec le traitement de l'eau à la poudre de jade Longueur Poids longueur poids aptitude à filament filament soie, bave sans filaments l'enrou- cocon cocon grandeur rupture non cassés lement m cg d m cg % Témoin 1,222 33,7 2,48 8,47 23,4 69 Traite- 1,283 36,3 2,55 1,005 28,5 78 ment Pourcentage de Netteté Ténacité Allongement Poids de soie brute soie brute % point g/d l kg Témoin 16,68 95 3,80 17,4 2,75 Traitement 16,96 96 3,93 18,0 2,61 Tableau C: Changement du poids des larves avec le traitement au jade Poids de la Poids de la Poids des Poids des larve nouvellement larve nouvel- larves larves dépouillée lement dépouillée au 3ème jour matures après la 3ème mue après la 4éme mue de la 5ème mue * 0,46 1,85 20,80 47,4 Témoin Traitement 0,47 1,94 23, 03 52,2 Tableau D: Effets décroissants de la teneur en glucose dans le sang par une solution de jade Quantité de glucose dans le sang avec Diminution des Extraits de avec injection injection d'extraits effets du glucose ver à soie de maltose de ver à soie dans le sang (A) (B) quantité efficacité (C=A-B) mg/100 ml mg/100 ml mg/100 ml % traités 64,0 1,87 27,7 1,70 36,3 56,7 à l'eau traités avec une solu- 69,6 1,62 20,7 1,62 48,9 70,3 tion de jade * Avant injection des extraits de ver à soie Résultats 1. Le poids des larves du groupe traité au jade était plus élevé que celui du groupe témoin à chaque mue. En particulier, dans le cas de la larve mature, le poids du groupe traité au jade était supérieur de 0,48 g par larve à celui du groupe témoin. 2. Le poids du simple cocon du groupe traité au jade était de 2,14 g ce qui était plus important d'environ 6 % que celui du groupe témoin. De plus, le poids de l'enveloppe du cocon du groupe traité au jade était de 44,5 cg ce qui est plus élevé d'environ 9 % que celui du groupe témoin. Le pourcentage de l'enveloppe du cocon du groupe traité au jade était plus important de 2 %, en exprimant par l'indice, par rapport au groupe témoin. 3. La performance d'élevage du groupe traité au jade était généralement meilleure que celle du groupe témoin. En particulier, le groupe traité au jade était excellent en vue de la longueur du filament du cocon, du poids du filament du cocon et de l'aptitude à l'enroulement (plus de 9 % par rapport au groupe témoin). 4. Pas de différence sensible révélée entre la structure de surface du groupe témoin et du groupe traité au jade. 5. Les effets décroissants de la teneur en glucose dans le sang du groupe traité au jade étaient de 70,3 %, plus important de 24 % que pour le groupe témoin. Exemple Expérimental 4 De l'eau de tuyauterie a été purifiée par un filtre rempli de la matrice préparée à l'Exemple 1 et on a examiné l'effet de l'eau traitée au jade obtenue sur l'actitivé des souris auxquelles de l'eau traitée au jade était fournie comme eau de boisson. Comme illustré des résultats montrés à la figure 4, les nerfs centraux du groupe témoin avec médication se sont stabilisés au bout de cinq minutes à partir de l'administration du médicament "Uvabito (nom chinois)", et ont graduellement récupéré l'état normal au bout de 30 minutes à partir de l'administration. L'activité du groupe témoin général n'est pas constante et elle a tendance à se réduire dans son ensemble. L'activité du groupe traité au jade auquel l'eau traitée au jade était fournie comme eau de boisson était similaire à celle du groupe général de contrôle initialement mais cependant, en comparant l'activité dans son ensemble, on a pu trouver que l'activité du groupe traité au jade était plus importante que celle du groupe témoin en général et était bien plus importante que celle du groupe témoin avec médicament. Exemple Expérimental 5 L'étude IR de la poudre de jade du type néphrite utilisée dans la préparation de la matrice selon la présente invention a été accomplie. Echantillon Poudre de jade Aspect Poudre blanche Méthode expérimentale Perkin Elmer 137 Résultats Décrit ci- dessus Condition IR: Phase: Film mince liquéfié au tétrahydrofurane Résultats: Le spectre IR semble se conformer aux motifs de résine de polycarbonate et émettre une onde électromagnétique ayant 6-52 p de longueur d'onde. Exemple Expérimental 6 La DOC (Demande en Oxygène Chimique) et la DOB (Demande en Oxygène Biochimique) de la poudre de jade utilisée dans la matrice de la présente invention ont été testées. Echantillon Poudre de jade Aspect Poudre blanche Méthode expérimentale Méthodes standards Résultats Décrits ci-dessous Eau (témoin) traitée au jade DOB pendant 5 jours 224 mg/l 223 mg/l DOC 115 mg/1 110 mg/1 Exemple Expérimental 7 L'effet de la poudre de jade du type néphrite contenue dans la matrice de la présente invention sur des animaux de test (lapins) a été examiné dans cet Exemple Expérimental. Tableau 8 (Etude d'irritation primaire de l'oeil) Echantillon Poudre de jade Aspect Poudre blanc laiteux Méthode expérimentale Décrite ci-dessous Résultats Décrits ci- dessous Méthodes: Federal Register, Volume 43, No. 163, 22 Août 1978, p. 37359. Processus: L'extrait (0,1 ml) a été placé sur la paupière inférieure retournée d'un oeil; les paupières supérieure et inférieure ont alors été doucement maintenues ensemble pendant 1 seconde avant de les libérer. L'autre oeil restant non traité, a servi de témoin. Les yeux traités de six lapins sont restés non lavés et ceux de trois lapins ont été rincés pendant une minute avec de l'eau tiède immédiatement après traitement. Les yeux ont été pré-examinés en utilisant des processus à la fluorescéine avant traitement avec l'échantillon et seuls ceux ne présentant pas de blessure de la cornée ont été utilisés dans le test. Les lectures des lésions oculaires ont été prises à 24 heures, 48 heures, 72 heures, 7 jours et 14 jours après traitement. Résultats: Tableau: gravité des lésions oculaires Lapins Temps Opacité de Surface de Valeurs R. Ch. Dis. la cornée la cornée d'iris Conj. ConJ. ConJ. 24H O O O O O O #1 48H 0 O O O O O non lavés 72H O O O O O O _ _7J O O O O O O Scores Cornée (O0 Iris (0) Conjonctive (O) 24H O O O O O O #2 48H O O O O O O non lavés 72H O O O O O O 7J O O O O O O Scores Cornée (0) Iris (O) Conjonctive (O) 24H O O O O O O #3 48H O O O O O O non lavés 72H 0 0 0 0 0 0 7J O O0 0 0 0O O Scores Cornée (O) Iris (0) Conjonctive (0) 24H O 0 O O O 0 #4 48H 0 0 0 0 0 0 non lavés 72H 0 00 0 0 0 _ _ __ _7J O O O O O O Scores Cornée (0) Iris (O) Conjonctive (O) 24H 0 0 00 0 0 #5 48H O 0 O O O O non lavés 72H O 0 0 O O O _ 7J 0 0 0 0 0 0 O Scores Cornée (O) Iris (O) Conjonctive (0) 24H 0 00 0 0 0 #6 48H 0 0 0 0 0 0 lavés 72H 0 0 0 0 0 0 7J O O 0 O O O Scores Cornée (O) Iris (O) Conjonctive (O) 24H O O O O O O #7 48H O 0 O O O O lavés 72H 0 0 0 0 0 0 7J 0 0 O 0 0 Scores Cornée (O) Iris (O) Conjonctive (O) 24H O O O O O O #8 48H O O O O O O lavés 72H O O O O O O 7J O O O O O O Scores Cornée (0) Iris (0) Conjonctive (O) 24H 0 0 0 0 0 0 #9 48H O O O O O O lavés 72H O O O O O O 7J O O O O O O Scores Cornée (O) Iris (O) Conjonctive (O) I. Cornée (A) Opacité - Degré de densité (Surface prise pour la lecture) Normale - 0 Surface diffuse dispersée - détails de l'iris clairement visibles - 1 Surfaces translucides nettement discernables, détails de l'iris légèrement obscurcis - 2 Surfaces opalescentes, pas de détails d'iris visibles, grandeur de la pupille à peine discernable - 3 Opaque, iris invisibel -4 (B) Surface de la cornée impliquée Normale - 0 Un quart (ou moins) mais pas zéro - 1 Plus d'un quart, moins de la moitié - 2 Plus de la moitié, moins des trois quarts - 3 Plus des trois quarts jusqu'à toute la surface - 4 Score égale A x B x 5, Maximum Total = 80 II. Iris (A) Valeurs Normale - 0 Plis au-dessus de la normale, congestion, gonflement, injection autour de la cornée (toute grandeur de l'une ou de plusieurs de ces combinaisons), iris réagissant toujours à la lumière (réaction lente positive) - 1 Pas de réaction à la lumière, hémorragie, destruction grossière (chacun ou la totalité) - 2 Score A x 5, Maximum Total Possible = 10 III. Conjonctives (A) Rougeur (ne se rapporte qu'aux conjonctives palpébrales) Normale - 0 Vaisseaux définitivement injectés au-dessus de la normale - 1 Rouge cramoisi, plus diffus et plus foncé, vaisseaux individuels pas facilement discernables - 2 Rouge sang diffus - 3 (B) Chemosis Pas de gonflement - 0 Tout gonflement au-dessus de la normale (comprend la membrane de nictitation) - 1 Gonflement évident avec éversion partielle des paupières - 2 Gonflement avec les paupières à peu près à moitié fermées - 3 Gonflement avec les paupières à peu près à moitié fermées jusqu'à complètement fermées - 4 (C) Décharge Normale - 0 Toute quantité différente de la normale (ne comprend pas la petite quantité observée dans le canthus interne des animaux normaux) - 1 Décharge avec humidification des paupières et des poils juste à proximité des paupières - 2 Surface considérable autour de l'oeil - 3 Score (A + B + C) x 2. Maximum Total = 20 Conclusion: l'échantillon est jugé comme ne contenant pas d'agents irritants pour les yeux et ainsi il est approprié pour un usage cosmétiques dans des produits de soins des yeux. Tableau 10 (Etude Irritation Dermique Primaire) Echantillon Poudre de jade Aspect Poudre blanche Méthode expérimentale Décrite ci-dessous Résultats Décrits ci-dessus Méthodes: Federal Register, Volume 43, No. 163 CTFA (The Cosmetic, Toiletry and Fragrance Association, Washington, D.C.) Lignes générales techniques. Processus: Le processus a utilisé une technique de test en patch sur la peau abradée et intacte du lapin albinos. Les poils ont été retirés du dos et des flancs. Deux surfaces du dos espacées d'environ 10 cm ont été désignées pour la position des patchs. Une surface a été abradée en effectuant 4 incisions épidermiques mineures (2 perpendiculaires aux autres en un motif de dièse) dans la zone du patch. Les patchs d'un pouce au carré en gaze chirurgicale ont été maintenus en place en utilisant des bandes minces en caoutchouc et un ruban adhésif. L'échantillon a été introduit sous le patch à 0,5 ml (g) à chaque site. Tout le tronc de l'animal a alors été enveloppé d'un tissu caoutchouteux pendant 24 heures d'exposion. Les animaux ont été retenus pendant la période d'exposition. Après avoir retiré les patchs, les réactions résultantes en chaque site ont été évaluées sur la base des scores pondérés décrits ci-dessous. Evaluation des réactions de la peau Erythème et formation d'escarres pas d'érythème - 0 Très léger érythème (à peine perceptible) - 1 Erythème bien défini - 2 Erythème modéré à grave -3 Erythème grave (ou rouge betterave) à légère formation d'escarres (blessures en profondeur) - 4 Formation d'oedème Pas d'oedème - 0 Très léger oedème (à peine perceptible) - 1 Léger oedème (bords de surface bien définis par une surélévation) - 2 Oedème modéré (surélevé sur environ 1 mm) - 3 Résultats: 24 Heures 72 Heures Lapins Intact Abradé Intact Abradé _ER ED ER ED ER ED ER ED #1 0 0 0 0 0 0 0 0 #2 0 0 0 0 0 0 0 0 #3 0 0 0 0 0 0 0 0 #4 0 _0 0 0 0 0 0 0 #5 0 0 0 0 0 0 0 0 #6 0 0 0 0 0 0 0 0 Conclusions: L'échantillon est jugé comme ne contenant pas d'agents irritants pour la peau, et ainsi il est approprié pour un usage cosmétique dans les produits de soin pour la peau. Tableau 11: Test de toxicité orale aiguë (0,5 g/100 g de poids). Echantillon Poudre de jade du type néphrite Aspect Poudre blanche Méthode expérimentale Décrite ci-dessous Résultats Décrits ci-dessous Souris Sexe Poids Dose (ml) Poids Toxicité initial (g) ultérieur 1 F 207 1,0 219 Aucune 2 F 211 1,1 226 Aucune 3 F 215 1,1 225 Aucune 4 F 208 1,0 217 Aucune F 200 1,0 213 Aucune 6 M 227 1,1 235 Aucune 7 M 216 1,1 224 Aucune 8 M 205 1,0 218 Aucune 9 M 210 1, 1 224 Aucune M 212 1,1 221 Aucune Préparation de l'échantillon: L'échantillon a été extrait par ébullition avec de l'eau distillée stérile. L'extrait a été administré par une canule avec une quantité de 0,5 g pour 100 g de poids de l'animal. Conclusion: L'échantillon se conforme à l'état standard qu'il ne doit pas avoir de toxicité orale. Exemple Expérimental 8 L'étude de décomposition des aliments d'un bol de riz préparé selon l'Exemple 1 a été accomplie. Echantillon Bol en jade de néphrite Aspect Couleur blanc laiteux Méthode expérimentale Décrite ci-dessous Résultats Décrits ci-dessous Processus: Cinq (5) bols en jade de Chine (Groupe de test) et un nombre égal de bols de Chine réguliers (Groupe témoin) ont été remplis d'un mélange à 1:1 de riz cuit et d'eau stérile puis on a laissé reposer pendant 24 heures à température ambiante. Les couvercles des bols ont été retirés afin de mieux exposer à l'air et les deux groupes ont été séparés d'environ 1 mètre. Les Comptes Standards de Plaques ont été accomplis à des intervalles de temps montrés dans les Résultats: Résultats (cfu/ml) 0 Heure Bols Groupe Témoin Groupe de Test #1 0,0 0,0 #2 0,0 0,0 #3 0,0 0,0 #4 0,0 0,0 #5 0,0 0,0 18 Heures #1 721, 635 666, 640 #2 516, 608 522, 620 #3 629, 715 570, 620 #4 777, 595 707, 624 #5 737, 701 731, 678 24 Heures #1 1036, 981 1005, 890 #2 1210, 1281 1060, 1095 #3 1068, 889 951, 880 #4 972, 1050 1002, 971 #5 1042, 1160 978, 1149 Conclusion: Le bol de riz fait de la matrice selon la présente invention démontre une meilleure propriété de stockage des aliments (plus faible décomposition des aliments) que le bol témoin. Exemple Expérimental 9 L'effet de la poudre de jade de néphrite contenue dans la matrice de la présente invention a été examiné dans cet Exemple Expérimental pour confirmer ses influences sur un organisme vivant. Pour examiner si cette poudre influence réellement les activités des cellules de plante, des expériences pour les effets de la poudre de jade de néphrite sur la prolifération des cellules de la plante Digitalis ont été accomplies au Bio-Information System Engineering Laboratory à l'Université de Inha à la requête du demandeur. Les résultats des expériences de biotechnologie du jade du type néphrite seront décrits ci-dessous. * Comme le corps humain se compose de 70 % d'eau, il peut y avoir de nombreuses relations entre le changement de l'eau et les influences sur le corps humain. Par conséquent les effets du jade du type néphrite sur l'eau dure et ensuite la prolifération des cellules de plante Digitalis sont examinés. I. Changement de l'eau dure Processus 1 On transfère cinquante millilitres d'eau dure (dureté: ppm) produite artificiellement à 4 flasques respectivement et du jade du type néphrite est placé dans deux de ces flasques pendant 10 minutes. La titration en utilisant EDTA (Facteur: 2,9412) est accomplie pour déterminer le changement de dureté. La solution tampon (pH 10) 1 ml et EBT comme indicateur sont utilisés. Le changement de dureté est déterminé par la quantité de EDTA a utilisé jusqu'au moment o la couleur de l'eau dure est changée par EDTA. A ce moment, la couleur peut être restaurée à la couleur d'origine tandis que le temps passe mais dans la présente expérience, la détermination est faite au point de changement. Résultat 1 Eau dure Après traitement (témoin) avec jade type néphrite Quantité de EDTA 1,70 1,25 utilisé dans titration (ml) Dureté (ppm) 100 73,53 - diminution de dureté 26,47 % Processus 2 De l'eau dure (dureté: 100 ppm), 200 ml, préparée selon le Processus 1 est transférée à un flasque et on y immerge du jade du type néphrite. Au bout de 30 minutes, l'eau introduite dans le flasque est vidée dans 3 flasques et le changement de dureté est déterminé. Dans ce processus, on introduit EDTA jusqu'à ce qu'il n'y ait plus de changement de couleur après que la couleur de l'eau dure a été changée par EDTA afin d'accomplir une expérience plus précise et la dureté à ce point est mesurée. Résultat 2 Eau dure avant Eau dure après traitement avec traitement avec jade de néphrite jade de néphrite # 1 # 2 # 3 #1 #2 # 3 Dureté (ppm) 100 100 100 89,62 91,19 89,62 Dureté 100 90,14 moyenne (ppm) - Diminution de dureté 9,9 % Processus 3 Le processus est accompli avec de l'eau de tuyauterie ordinaire. L'eau de tuyauterie chargée dans un conteneur est transférée & 6 flasques et le jade du type néphrite est placé au fond de 3 flasques parmi les flasques ci-dessus. La dureté est déterminée au bout de 5 minutes. Eau de tuyauterie Eau de tuyauterie (témoin) traitée avec poudre du type néphrite 1 2 3 4 5 6 Dureté (ppm) 97,48 97,48 97,48 91,19 91,19 91,19 Dureté 97,48 91,19 moyenne (ppm) - diminution de dureté 6,5 % II. L'effet du jade du type néphrite sur la prolifération dans une suspension de cellules de plante, de Digitalise lanata. O L'effet du jade du type néphrite sur la croissance des cellules de Digitalis lanata dans un milieu de croissance. Le changement du volume total de la liqueur du milieu des cellules proliférant dans le milieu de croissance est observé pendant 11 jours et le résultat est montré à la figure 5. Comme l'épuisement des ingrédients dans le milieu et l'évaporation du milieu se produisent proportionnellement à l'augmentation de la croissance des cellules avec le temps, le changement total de volume de la liqueur du milieu réfléchit ces chiffres. Plus particulièrement, l'humidité et la température de l'air sont en proche relation avec l'évaporation du milieu et ces chiffres influencent également le taux de croissance des cellules. Comme le montre la figure , le volume total de la liqueur du milieu dans le cas o l'on utilise du jade du type néphrite se réduit peu à peu en comparaison avec le témoin o il n'y a pas de jade du type néphrite. Quand on utilise le jade du type néphrite, le taux de croissance des cellules en opposition à l'évaporation du milieu et l'épuisement des aliments est plus rapide que celui du témoin et, pour cette raison, la diminution rapide du milieu épuisé peut être quelque peu annulée. Comme le montre la figure 6, qui mesure le changement de volume des cellules tassées uniquement, de 4 jours jusqu'à 11 jours après inoculation, le volume des cellules dans le cas de l'utilisation du jade du type néphrite est continuellement observé comme augmentant plus que dans le cas du témoin o l'on n'utilise pas de jade du type néphrite. Donc, quand on utilise du jade du type néphrite, le taux de croissance des cellules est plus rapide que dans le cas o l'on n'utilise pas de jade du type néphrite. Ces résultats sont compris par le fait que la réduction du volume total de la liqueur du milieu du fait de l'épuisement des aliments et de l'évaporation du milieu est annulée par le taux rapide de croissance des cellules dans cette expérience utilisant du jade du type néphrite et cela a pour résultat que le taux de diminution du volume total de la liqueur du milieu est retardé en comparaison avec le témoin. De plus, le résultat comparant le volume exact des cellules en prolifération montre la tendance à la croissance du volume des cellules graduellement au bout de 4 jours et on peut également comprendre que cela étaye les conclusions cidessus mentionnées. Le poids complet et le poids sec des cellules sont mesurés en tant qu'indice très général pour déterminer l'état de prolifération des cellules. La courbe de croissance de chaque cellule est généralement représentée par une courbe sigmoïdale et cette courbe sigmoïdale sera divisée en quatre phases: la phase de retard o il n'y a pas de prolifération des cellules et pas d'augmentation de masse et qui est un temps d'adaptation au milieu; la phase exponentielle qui montre une pente raide parce que la masse augmente du fait du taux rapide de prolifération après passage de la phase de retard; la phase stationnaire o la croissance des cellules atteint un maximum, o s'arrêtent l'étendue et la prolifération et il n'y a plus d'augmentation de la masse; et la phase morte o le volume total ou la masse des cellules se réduit parce que les cellules sont mortes par rupture du fait de l'épuisement des aliments, la sécrétion de composants toxiques et l'état de saturation de la densité des cellules. Les figures 7 et 8 sont les résultats de la mesure du poids complet et du poids sec des cellules. La figure 7 suit la courbe de croissance en 4 phases ci-dessus mentionnée. Le groupe utilisant le jade du type néphrite montre un taux peu rapide de prolifération par rapport au groupe témoin en n'utilisant pas de jade du type néphrite au bout de 7 jours, et la prolifération dans le premier cas a tendance à continuer jusqu'à 10 jours plus tard alors que, dans le dernier cas, elle s'arrête et le poids plein des cellules se réduit. Quand on compare le changement de concentration du glucose, un aliment agissant en tant que substrat métabolique principal dans le milieu, il est remarquable que la croissance des cellules dans le milieu selon la présente invention continue jusqu'au point o la concentration du glucose s'approche de zéro en vertu de l'appauvrissement de cet aliment alors qu'en général dans le milieu témoin (sans utiliser de jade du type néphrite), la prolifération s'arrête et le taux de croissance des cellules diminue au point o l'aliment est épuisé. Cela suggère que le jade du type néphrite peut avoir des influences sur la croissance des cellules. Un tel résultat est également montré à la figure 8 qui est un graphique de la mesure du poids sec des cellules. Sur la figure 8, la croissance des cellules dans le milieu de la présente invention (on utilise le jade du type néphrite) représente un taux plus rapide de prolifération que celui dans le milieu témoin (jade du type néphrite non utilisé) au bout de 3 jours et le même aspect que sur la figure 7 apparaît à partir de 9 jours. Par conséquent, les cellules cultivées dans un milieu de croissance qui est proche du jade du type néphrite montrent un bon effet sur la croissance des cellules en comparaison avec le témoin. Quand des cellules de plante de Digitalis lanata qui ont une limite de croissance d'environ jours sont mises en culture en utilisant du jade du type néphrite, les cellules ci-dessus conservent l'état stable o la nécrose des cellules ne se produit pas sans échange avec un nouveau milieu jusqu'à 10 jours plus tard, et montrent plutôt la prolifération des cellules. Pour ces raisons, la méthode selon la présente invention peut être appliquée à l'optimisation de la croissance de cellules et de leur concentration d'une manière favorable en tant que procédé de production d'un matériau utile. L'effet du jade du type néphrite sur le changement de pH du milieu. La figure 9 est un graphique de la mesure du changement du pH dans le milieu en utilisant du jade du type néphrite et dans le milieu témoin en n'utilisant pas de jade du type néphrite. Dans le témoin, la tendance du pH dans le milieu appliqué à des cellules typiques de plante apparaît également et le pH diminue graduellement avec le temps puis reste à un certain niveau. Cependant, comme on utilise du jade du type néphrite, la tendance du pH est similaire à celle du témoin jusqu'à 7 jours plus tard, mais le pH augmente peu à peu ensuite. Un tel phénomène apparaît évidemment sur la figure qui est un graphique de la mesure du changement du pH dans le milieu o de la poudre de jade du type néphrite est directement ajoutée. Alors que la valeur du pH diminue continuellement dans le milieu témoin o l'on n'ajoute pas de jade du type néphrite, la valeur du pH du milieu o du jade du type néphrite est ajouté a tendance à conserver un certain degré. On suppose que la réaction des ions du fait des ingrédients minéraux contenus dans le jade du type néphrite peut agir en tant que cause du résultat ci-dessus. G Résultat de l'expérience d'analyses de la qualité de l'eau vis-à-vis du jade du type néphrite. Les Tableaux A et B représentent la condition de l'appareil d'analyse et le résultat de l'analyse, et, de ces Tableaux, les données sont agencées pour chaque échantillon et les résultats sont montrés aux Tableaux C à F. Au Tableau C, chaque article d'analyse est mesuré jusqu'à 48 heures (échantillon 1) après l'addition d'un morceau de 20 g de jade du type néphrite et il n'y a pas de changement de chaque article analysé et donc il n'y a pas d'influence du fait du jade du type néphrite. Au Tableau D, chaque article d'analyse est mesuré jusqu'à 48 heures (échantillon 2) après avoir placé un morceau de 20 g de jade du type néphrite hors de la solution et il n'y a pas non plus de changement de chaque article analysé. Au Tableau F, il n'y a pas de changement de chaque article analysé de cette expérience o un morceau de g de jade du type néphrite est placé hors de la solution (échantillon 4). Cependant, dans le cas de l'échantillon 3, les données mesurant chaque article d'analyse par rapport à un échantillon ayant passé 48 heures après addition de 20 g de poudre de jade du type néphrite dans la solution sont montrées au Tableau E. Comme le montre le Tableau E, il y a de nombreux changements et ces changements sont comme suit. Les quantités de Cr, Pb, Ni et Co qui sont nocifs pour le corps humain changent fortement en 48 heures. La quantité de Cr avant addition de la poudre de jade du type néphrite, i.e. avant la réaction, est de 45,30 mg et elle passe à zéro 48 heures après addition du jade du type néphrite.Et Pb est également complètement éliminé, de 13,76 mg à zéro. La quantité de Ni diminue de 51,8 mg à 1,733 mg et la quantité de Co diminue également de 52,69 mg à 11,94 mg. La quantité de magnésium, l'un des ingrédients essentiels pour le corps humain, augmente de 48,36 mg à 55,74 mg et cela provient de la liaison de Mg avec le composant du jade du type néphrite lui-même mais il n'y a pas de changement de dureté. La concentration en ion hydrogène de l'eau distillée semble acide à pH 3, 5 mais elle passe à neutre à pH 6,8, et la conductivité diminue rapidement. Le pouvoir d'adsorption est d'environ 3 - 4 mmol.q (équivalent) pour 1 g et c'est une valeur élevée dans le sens physique. Tableau C: Résultat de l'analyse avant et après la réaction (masse de jade du type néphrite (20 g) en solution). Article Avant réaction Après réaction Quantité de (48 h) changement pH 3,5 3,82 _ Ni 51,8 mg 51,75 mg - Co 52,69 mg 52,54 mg -_ Cr 45,30 mg 43,88 mg _ - Mg 48,36 mg 48,59 mg -_ Pb 13,76 mg 13,90 mg - Tableau D: Résultat de l'analyse avant et après la réaction (masse de jade du type néphrite (20 g) hors de la solution). Article Avant réaction Après réaction Quantité de (48 h) changement pH 3,5 3,65 - Ni 51,8 mg 48,92 mg -_ Co 52,69 mg 49,83 mg _ - Cr 45,30 mg 41,23 mg _ - Mg 48,36 mg 47,97 mg _ Pb 13,76 mg 15,1 mg _ Tableau E: Résultat de l'analyse avant et après la réaction (poudre de jade du type néphrite (20 g) dans la solution). Article Avant réaction Après réaction Quantité de (48 h) changement pH 3,5 6,8 +3,3 Ni 51,8 mg 1,733 mg -50,6 mg Co 52,69 mg 11,94 mg -40,75 mg Cr 45,30 mg 0 mg -45,30 mg Mg 48,36 mg 55,74 mg +7,38 mg Pb 13,76 mg 0 mg -13,76 mg Tableau F: Résultat de l'analyse avant et après la réaction (poudre de jade du type néphrite (20g) hors de la solution). Article Avant réaction Apres réaction Quantité de _(_ 48 h) changement pH 3,5 3,7 Ni 51,8 mg 51, 53 mg _ Co 52,69 mg 52,55 mg _ Cr 45,30 mg 43,0 mg Mg 48,36 mg 48,39 mg _ Pb 13,76 mg 14,29 mg _ Comme décrit ci-dessus, la prolifération des cellules en suspension de la plante Digitalis lanata que l'on a cultivée pendant une semaine à proximité de jade du type néphrite était augmentée d'environ 30 % en comparaison avec la même cellule cultivée sans jade du type néphrite. Le résultat obtenu est très surprenant parce qu'un résultat comme celui-ci ne s'est pas présenté du tout dans les diverses expériences accomplies au préalable pour examiner la prolifération de la cellule de plante Digitalis lanata pour une culture à forte concentration. De plus, dans l'expérience du changement d'eau dure, on a trouvé que le jade du type néphrite adoucissait l'eau dure, même sans contact avec l'eau. En particulier, dans les expériences d'analyse élémentaire de l'eau distillée o on a précipité la poudre de jade du type néphrite, des résultats spéciaux d'augmentation du pH, réduction de Ni et Co, élimination des métaux lourds tel que Cr, Pb et augmentation de Mg se sont présentés. Bien que l'effet du jade du type néphrite (poudre) utilisé dans la matrice de la présente invention n'ait pas encore été totalement clarifié dans la théorie, les effets [comme un changement de l'eau dure sans contacter l'eau, une augmentation de la prolifération de la cellule en suspension de la plante Digitalis lanata de 30 %, la réduction de Ni et Co et l'élimination des métaux lourds comme Cr et Pb qui ont une toxicité humaine] sont sûrement dus à l'émission d'ondes électromagnétiques montrée dans les résultats de l'étude IR, de l'Exemple Expérimental 5 et aux réactions ioniques des composants inorganiques contenus dans le jade du type néphrite. Les résultats montrés ci-dessus suggèrent la possibilité d'éliminer les métaux lourds et d'adoucir l'eau dure si un récipient en résine synthétique fait de la matrice selon la présente invention est utilisé dans le stockage des aliments ou de l'eau potable, et la possibilité de favoriser la croissance des organismes biologiques si le produit de résine synthétique fait de la matrice est utilisé en tant que coupe de placage ou pot de fleurs. Exemple Expérimental 10 A cinquante adultes (hommes et femmes) ayant des symptômes de maux de tête, d'insomnie, de sensation d'engourdissement des mains ou des pieds ou d'indigestion, au moins l'un des ornements personnels (collier, boucles- d'oreilles, bague) préparés selon l'Exemple 2 a été porté pendant 20 jours et l'effet des ornements a été examiné par questionnaire. Les résultats sont montrés au Tableau ci- dessous. Pas Efficace Effet Guérison Total d'effet considérable presque parfaite maux de tête 3 6 5 1 15 insomnie 3 7 4 2 16 sensation 1 6 1 2 10 d'engourdissement Indigestion 1 6 2 0 9 Total 8(16%) 25(50%) 12(24%) 5(10%) 50(100%) Comme on peut le voir par les résultats ci-dessus, les symptômes de maux de tête (80 %), insomnie (81 %), sensation d'engourdissement (89 %) et indigestion (89 %) ont été soulagés quand les ornements personnels faits de la matrice5 contenant de la poudre de jade du type néphrite selon la présente invention ont été attachés au corps. REVENDICATIONS 1. Matrice contenant de la poudre de jade de néphrite caractérisée en ce qu'elle contient 5 - 100 % en poids de poudre de jade de néphrite ayant une grandeur de particule de maille 100 - 350. 2. Matrice selon la revendication 1, caractérisée en ce qu'elle est sous la forme d'un mélange en poudre d'une composition de résine synthétique d'un verre synthétique ou d'une masse solide. 3. Matrice selon la revendication 1 ou 2, caractérisée en ce que le jade comprend des grains de trémolite cryptocristalline, a a180, et comprend la composition (% en poids) ci-dessous: Silicium 34 Etain 0,024 Magnésium 10 Béryllium 0,00072 Calcium 4,9 Argent 0,0013 Fer 0,23 Titane 0,0038 Aluminium 0,16 Nickel 0,0028 Cuivre 0,17 Chrome 0,0030 Cobalt 0,046 Autre élément 0 Manganèse 0,14 4. Article moulé caractérisé en ce qu'il est fait d'une matrice contenant le jade de néphrite selon la revendication 1. 5. Article moulé selon la revendication 4, caractérisé en ce que la matrice est une composition de résine synthétique.